СТАЛЬ
STEEL

Изобретение относится к области металлургии, в частности к составам сталей, которые могут быть использованы в машиностроении.
Известна сталь, содержащая, мас.%: углерод ≤1,5; кремний ≤3,0; марганец 7,0-40,0; ванадий ≤3,0; азот ≤0,4; кальций 0,0005-0,05; теллур ≤0,2; никель ≤10,0; железо - остальное [1].
Задачей изобретения является повышение твердости стали.
Технический результат достигается тем, что сталь, содержащая углерод, кремний, марганец, ванадий, кальций, теллур, никель, железо, дополнительно включает фосфор и бор, причем компоненты находятся при следующем соотношении, мас.%: углерод 1,6-2,0; кремний 1,0-1,5; марганец 38,0-40,0; ванадий 0,2-0,3; кальций 0,001-0,002; теллур 0,01-0,015; никель 5,0-7,0; фосфор 0,15-0,2; бор 1,0-1,5; железо - остальное.
В таблице приведены составы стали.
Таблица
Компоненты
Состав, мас.%
1
2
3
Углерод
1,6
1,8
2,0
Кремний
1,5
1,3
1,0
Марганец
40,0
39,0
38,0
Ванадий
0,2
0,25
0,3
Кальций
0,002
0,0015
0,001
Теллур
0,01
0,013
0,015
Никель
7,0
6,0
5,0
Фосфор
0,15
0,18
0,2
Бор
1,0
1,3
1,0
Железо
остальное
остальное
остальное
Твердость, HRC
до 65
до 65
до 65
Повышение твердости стали обусловлено комплексным влиянием компонентов, входящих в ее состав. Теллур и бор стабилизируют карбиды. Фосфор, теллур и бор увеличивают твердость стали. Кальций раскисляет сталь. Ванадий улучшает структуру и механические свойства марганцовистой стали. Никель увеличивает прочностные свойства стали.
Сталь может быть выплавлена в индукционных печах. Основной исходный материал - специально приготовленная шихта и стальной лом. Отливки подвергают нагреву до температуры 1100-1150°С и закалке в воде.
Источники информации
1. JP 02-104633, С22С 38/00, 1990.